(57)【要約】【課題】  安価、軽量で、かつ意匠性に優れた電波吸収特性を有する電波吸収体用木質ボードおよびそのボードを用いた電波吸収体を提供する。【解決手段】  木材チップ、導電性繊維とバインダーを混合分散後、板状に成型されてなる電波吸収体用木質ボードであり、木材チップ２として木粉、木屑等を、バインダーとして樹脂系接着剤を、導電性繊維３として、直径５〜３０μｍ、長さ３〜３０ｍｍであるカーボン繊維および／またはステンレス繊維を用いる。【選択図】    図１
2005167179.tif 000002
【特許請求の範囲】
【請求項１】
木材チップ、導電性繊維とバインダーを混合分散後、板状に成型されてなることを特徴とする電波吸収体用木質ボード。
【請求項２】
木材チップに、導電性繊維とバインダーを混合分散したものを添加して、板状に成型されてなることを特徴とする電波吸収体用木質ボード。
【請求項３】
導電性繊維とバインダーを混合分散したものの粘度が、１５００〜３０００ｃｐｏｉｓｅの範囲であることを特徴とする請求項２に記載の電波吸収体用木質ボード。
【請求項４】
前記導電性繊維がカーボン繊維、ステンレス繊維、アルミニウム繊維、銅繊維、黄銅繊維、チタン繊維のいずれか１種または２種以上であることを特徴とする請求項１または２に記載の電波吸収体用木質ボード。
【請求項５】
前記導電性繊維は繊維太さが５〜８０μｍ、長さが３〜３０ｍｍであり、ボード成型後の体積比が１．０×１０−６ 〜１．０×１０−３ であることを特徴とする請求項１または請求項２または請求項４に記載の電波吸収体用木質ボード。
【請求項６】
前記バインダーが樹脂系接着剤であることを特徴とする請求項１または２に記載の電波吸収体用木質ボード。
【請求項７】
請求項１から請求項６の何れか１項に記載の電波吸収体用木質ボードの表面に化粧シート、金属板あるいは金属箔を積層してなることを特徴とする電波吸収体。
【請求項８】
請求項１から請求項６の何れか１項に記載の電波吸収体用木質ボードの片面に化粧シート、もう一方の面に金属板あるいは金属箔を積層してなることを特徴とする電波吸収体。
【請求項９】
前記化粧シートは紙あるいは樹脂のシートに印刷したものであることを特徴とする請求項７または８に記載の電波吸収体。
【発明の詳細な説明】
【技術分野】
【０００１】
本発明は、電波吸収体用木質ボードおよびそのボードを用いた電波吸収体に関するものである。
【背景技術】
【０００２】
近年、家庭や企業における通信や電波を用いた種々のシステム環境、例えばパソコンや携帯電話等の電子機器あるいは通信装置等においては、不要な外部からの電波や内部での反射、内部から漏洩する電波等を極力排除して、電波ノイズ（雑音、妨害波）や電波障害を防止するために、機器内部、建物外壁等に電波吸収体が使用されている。
【０００３】
電波吸収体とは、電波吸収層に入射した電波を吸収して、電波エネルギーを熱エネルギー等に変換するものであり、電波を使用する設備、機器及びその周囲において、電波の不要な反射、散乱、干渉が生じる箇所に電波吸収体を装着することによって種々のトラブルを抑制することができるようになっている。
【０００４】
この電波吸収体には、ゴム、熱可塑性樹脂、熱硬化性樹脂、ガラス発泡体等の絶縁体中にフェライトや金属磁性粉末を所定の比率で分散含有した複合材が使用され、磁気損失を利用して電波を減衰させることで不要波の除去を行っていることが開示されている（例えば、特許文献１〜６参照）。
【０００５】
この出願の発明に関する先行技術文献情報として次のものがある。
【０００６】
【特許文献１】特開昭５１−１２１２００号公報
【特許文献２】特開平４−２１３８０３号公報
【特許文献３】特開平５−２７０６０号公報
【特許文献４】特開平１０−７４６１１号公報
【特許文献５】特開２００１−６０７９１号公報
【特許文献６】特開２００２−７６６７３号公報
【発明の開示】
【発明が解決しようとする課題】
【０００７】
しかしながら、電子機器・通信装置等の高性能・高機能化や数量の増加により、今後電波ノイズや電波障害問題がますます厳しくなるとともに、各種形態の電波吸収体が要望されている。上述した従来の電波吸収体に使用されているゴム、熱可塑性樹脂、熱硬化性樹脂やガラス発泡体だけでは十分な対応が出来ない状況となっている。
【０００８】
そこで、本発明者らは、上記技術課題を解決するために種々研究した結果、材料として木材に着目し、パーティクルボード等のような木質製材料を用いることにより、優れた電波吸収特性が得られ、本発明に至ったものである。
【０００９】
本発明は、このような点に鑑みなされたものであり、建物、特に内装材料に着目し、強度、遮音性、断熱性、耐久性、意匠性、寸法安定性等に優れ、安価で、しかも軽量な電波吸収体用木質ボードおよびそのボードを用いた電波吸収体を提供することを目的とするものである。
【課題を解決するための手段】
【００１０】
前記目的を解決するため、本発明の請求項１に係る電波吸収体用木質ボードは、木材チップ、導電性繊維とバインダーを混合分散後、板状に成型されてなることを特徴としている。
【００１１】
請求項２に係る電波吸収体用木質ボードは、木材チップに、導電性繊維とバインダーを混合分散したものを添加して、板状に成型されてなることを特徴としている。
【００１２】
請求項３に係る電波吸収体用木質ボードは、請求項２において、導電性繊維とバインダーを混合分散したものの粘度が、１５００〜３０００ｃｐｏｉｓｅの範囲であることを特徴としている。
【００１３】
請求項４に係る電波吸収体用木質ボードは、請求項１または２において、前記導電性繊維がカーボン繊維、ステンレス繊維、アルミニウム繊維、銅繊維、黄銅繊維、チタン繊維のいずれか１種または２種以上であることを特徴としている。
【００１４】
請求項５に係る電波吸収体用木質ボードは、請求項１または請求項２または請求項４において、前記導電性繊維は繊維太さが５〜８０μｍ、長さが３〜３０ｍｍであり、ボード成型後の体積比が１．０×１０−６ 〜１．０×１０−３ であることを特徴としている。
【００１５】
請求項６に係る電波吸収体用木質ボードは、請求項１または２において、前記バインダーが樹脂系接着剤であることを特徴としている。
【００１６】
請求項７に係る電波吸収体は、請求項１から請求項６の何れか１項に記載の電波吸収体用木質ボードの表面に化粧シート、金属板あるいは金属箔を積層してなることを特徴としている。
【００１７】
請求項８に係る電波吸収体は、請求項１から請求項６の何れか１項に記載の電波吸収体用木質ボードの片面に化粧シート、もう一方の面に金属板あるいは金属箔を積層してなることを特徴としている。
【００１８】
請求項９に係る電波吸収体は、請求項７または請求項８において、前記化粧シートが紙あるいは樹脂のシートに印刷したものであることを特徴としている。
【発明の効果】
【００１９】
本発明に係る電波吸収体用木質ボードによれば、優れた電波吸収特性が得られるとともに、強度、遮音性、断熱性、耐久性、意匠性、寸法安定性等に優れ、安価で、しかも軽量であるため、建物、特に内装材料として有効に利用することができる。また、このような電波吸収体用木質ボードを用いた電波吸収体も同様に優れた効果を奏することができる。
【００２０】
さらに、本発明に用いられる木材チップには、パーティクルボードのような木質ボードと同様に、木粉、木屑、カンナ屑等の切削片や破砕片等からなる廃木材を使用することができる。したがって、廃棄木材資源をリサイクルして有効利用ができ、かつ原材料が安価、軽量であり、建物内壁、間仕切等に好適なものとなる。
【発明を実施するための最良の形態】
【００２１】
以下、本発明の実施の形態について説明する。
【００２２】
本発明に用いられるバインダーとしては、通常接着剤として使用されている熱可塑性樹脂、熱硬化性樹脂やスーパーエンプラ樹脂等の公知の樹脂系接着剤が使用可能であり、例えば、酢酸ビニル樹脂、ウレタン樹脂、エポキシ樹脂、アクリル樹脂、ユリア樹脂、メラミン樹脂、イソシアネート樹脂、フェノール樹脂やこれらの共縮合系樹脂等の接着剤が使用でき、使用する目的や対象物等に応じて適宜選択することができる。
【００２３】
本発明に用いられる導電性繊維には、種々の形状を有するカーボン繊維および／またはステンレス繊維を使用することができ、繊維太さ５〜３０μｍ、長さ３〜３０ｍｍであることが好ましい。形状は特に限定されるものではないが、断面形状として、円、楕円、正方形、長方形、多角形などが適用できる。繊維太さが３０μｍを超えると電波吸収効果が低下するため、繊維太さはできるだけ細繊維であることが望ましい。長さが３ｍｍに満たない場合、対象とする１ＧＨｚ〜数１０ＧＨｚの電波に対する吸収効果が低下する。また、３０ｍｍを超えた場合でも対象とする周波数での吸収効果の低下が生じ、かつ繊維同士が絡みあって、繊維が均質に分散しにくくなるので好ましくない。
【００２４】
導電性繊維の種類、太さや長さにより最適な添加量が異なり、ボード成型後の体積比で、１．０×１０−６ 〜１．０×１０−３ の範囲が適し、成型体立方センチメートル当たり、カーボン繊維の場合は、平均で０．００１〜２ｍｇ／ｃｍ３ 、ステンレス繊維の場合は平均で０．０１〜１０ｍｇ／ｃｍ３ が適当である。また、銅繊維、黄銅繊維、アルミニウム繊維、チタン繊維の場合は、それぞれ平均で０．０１〜１０ｍｇ／ｃｍ３ 、０．０１〜１０ｍｇ／ｃｍ３ 、０．００５〜１０ｍｇ／ｃｍ３ 、０．００５〜１０ｍｇ／ｃｍ３ が適当である。導電性繊維の添加量が少なすぎると電波吸収効果が低下し、多すぎると電波を反射しやすくなり、やはり電波吸収効果は低下する。また添加量が多いと経済性を損なう。繊維の選択は、対象周波数、要求する吸収効果、使用するバインダーに対する耐蝕性、経済性等を考慮して、１種または２種以上を選択するようにして行う。また、木材チップに、導電性繊維とバインダーを混合分散したものを添加して、板状に成型して電波吸収体用木質ボードを作製してもよい。導電性繊維とバインダーだけでなく、増粘剤として水溶紙を更に添加して混合分散したものを、木材チップに添加しても良い。増粘剤としては水溶紙の他にＣＭＣ等増粘水溶液でもよい。その場合、導電性繊維とバインダーあるいは、導電性繊維、バインダーと水溶紙を混合分散したものの粘度が、測定時の回転数６〜６０ｒｐｍの範囲で、１５００〜３０００ｃｐｏｉｓｅの範囲であることが望ましい。１５００ｃｐｏｉｓｅ未満では、分散性が悪く、沈殿物ができるからである。また、３０００ｃｐｏｉｓｅを越えると、粘度が増加し、木材チップへの添加が困難となり作業性が悪いからである。添加する方法として、一定形状の板状の枠の中に木材チップをある一定量充填し、その枠内に、導電性繊維とバインダーを混合分散したもの流し込むかあるいはスプレーで塗布することにより行うことができる。この後、プレスにより、加熱・加圧により成形する。
【００２５】
本発明の電波吸収体用木質ボードの密度については、強度、耐久性、作業性等やその用途を考慮して、０．３０〜０．９０ｇ／ｃｍ３ であることが実用的である。木材チップ、導電性繊維、バインダーの種類、含有比率や成型時の加圧力等を変更することにより、用途に応じた電波吸収特性や強度等を調整することが可能である。
【００２６】
また、本発明の電波吸収体は、意匠性が要求される用途には、上述の電波吸収体用木質ボードの表面に、例えばコート紙、チタン紙などの紙、ポリエチレンテレフタレートなどのポリエステル樹脂フィルム、アクリル樹脂フイルム、ポリプロピレン樹脂フィルム、ポリビニルアルコール、ポリ塩化ビニル樹脂フィルムなどのプラスチックフィルムに印刷を施した意匠性を有する化粧シートを貼り合わせることによって形成される。印刷を施す方法は、公知の方法が適用でき、特に限定されるものではないが、例えば、グラビア印刷、オフセット印刷などの公知の印刷方法が適用できる。
【００２７】
さらに、本発明の電波吸収体は、前記の電波吸収体用木質ボードの表面に、電波反射層として鉄、鋼板、亜鉛、亜鉛ーニッケル合金、亜鉛ーコバルトーモリブデン、ニッケルなどのめっきを施した表面処理鋼板、銅板、ステンレス板やアルミニウム等の公知の金属板を積層してなるものであっても良い。また、亜鉛めっき、ニッケルめっき、銅めっき、錫めっきや電解クロム酸処理などの公知の表面処理を行った電解鉄箔、ニッケル箔、銅箔、ステンレス箔などの公知の金属箔を積層してなるものであっても良い。また、電波吸収体は、前記の電波吸収体用木質ボードの片面に前記化粧シートを、もう一方の面に、前記金属板あるいは金属箔を積層してなるものであっても良い。
【実施例】
【００２８】
本発明の電波吸収体用木質ボードの断面図を図１に示す。導電性繊維として、カーボン繊維および／またはステンレス繊維を用いた。木材チップ、カーボン材および／またはステンレス繊維、バインダーの配合量の異なる電波吸収体用木質ボードを作製し、導電性繊維無添加の場合を比較例として、電波吸収特性を測定した。以下、比較例及び実施例にて本発明の効果を説明する。
【００２９】
〔実施例１〕
木材チップ（ノコ粉）、バインダー（フェノール樹脂）に、導電性繊維としてカーボン繊維（繊維太さ２０μｍ、長さ１５ｍｍ）を所定量加えて混合した材料から、３０ｃｍ角、厚さ２０ｍｍで、ボード成型後の体積比が６．４×１０−６ の電波吸収体用木質ボードを得た。
【００３０】
〔実施例２〕
実施例１と同様の木材チップ（ノコ粉）、バインダー（フェノール樹脂）、カーボン繊維（繊維太さ２０μｍ、長さ１５ｍｍ）を加えて混合した材料から、３０ｃｍ角、厚さ２０ｍｍで、ボード成型後の体積比が３．８×１０−５ の電波吸収体用木質ボードを得た。
【００３１】
〔実施例３〕
実施例１と同様の木材チップ（ノコ粉）、バインダー（フェノール樹脂）を使用し、ステンレス繊維（繊維太さ８μｍ、長さ１５ｍｍ）を加えて混合した材料から、３０ｃｍ角、厚さ２０ｍｍで、ボード成型後の体積比が６．４×１０−６ の電波吸収体用木質ボードを得た。
【００３２】
〔実施例４〕
実施例１と同様の木材チップ（ノコ粉）、バインダー（フェノール樹脂）を使用し、ステンレス繊維（繊維太さ８μｍ、長さ１５ｍｍ）を加えて混合した材料から、３０ｃｍ角、厚さ２０ｍｍで、ボード成型後の体積比が３．８×１０−５ の電波吸収体用木質ボードを得た。
【００３３】
〔実施例５〕  
木材チップ（ストランド材）、水溶紙を含有するバインダー（フェノール樹脂）を使用し、ステンレス繊維（繊維太さ１５μｍ、長さ５ｍｍ）を加えて混合した材料から３０ｃｍ角、厚さ２０ｍｍで、ボード成型後の体積比が２．０×１０−３ の電波吸収体用木質ボードを得た。
【００３４】
〔比較例〕
実施例１で用いた木材チップ（ノコ粉）とバインダー（フェノール樹脂）を使用して、３０ｃｍ角、厚さ２０ｍｍの木質ボードを作製した。導電繊維は添加しなかった。
【００３５】
波長５．８ＧＨｚの電波吸収特性について、実施例１〜５及び比較例のボードの背面に厚さ５０μｍアルミ箔を積層した電波吸収体で、反射損失（電波吸収量）を測定した。評価結果を表１に示す。表１に示されるように、カーボン繊維やステンレス繊維添加により、良好な電波吸収特性が得られ、何れも反射損失が９ｄＢ以上と、導電性繊維無添加に比べ優れた電波吸収特性が得られた。
【００３６】
【表１】
2005167179.tif 000003
【産業上の利用可能性】
【００３７】
以上のように、本発明の電波吸収体用木質ボード１は、木質チップおよびバインダー２からなる木質ボード内部に導電性繊維（カーボン繊維および／またはステンレス繊維）３を混合分散させた構造からなり、意匠性を付与した化粧シート（紙あるいは樹脂のシート）、あるいは電波反射性を有する鉄やアルミニウム等の金属板あるいは金属箔を積層することにより電波吸収体となる。また、片面に化粧シート、もう一方の面に金属板あるいは金属箔を積層することにより、電波反射性と意匠性も兼ねた電波吸収体を得ることができる。このため、電波ノイズや電波障害の防止に有効であり、意匠性を有するため、内壁材料、床材料等の建築構造用、ＯＡパソコンの天板、棚側板等の一般木材、家具用等に使用することができる。
【図面の簡単な説明】
【００３８】
【図１】本発明の電波吸収木質ボードの断面図である。
【符号の説明】
【００３９】
１  電波吸収体用木質ボード
２  木材チップ
３  導電性繊維
【図１】
2005167179.tif 000004